(57)【要約】【課題】多結晶シリコン膜に水素イオンを導入する際のスループットを向上できるとともに多結晶シリコン膜への余計な不純物イオンの導入を防止でき、さらには、耐水性を向上することのできる半導体装置の製造方法、電気光学装置の製造方法、半導体装置、および電気光学装置半導体装置を提供すること。【解決手段】電気光学装置の素子基板１０を製造するにあたって、薄膜トランジスタ８０、９０を形成した後、シリコン酸化膜からなる第１層間絶縁膜４、およびシリコン窒化膜からなる第２層間絶縁膜７を形成し、この状態で、イオンシャワードーピング法により、水素イオンおよびリンイオンを導入する。水素イオンは、質量が小さいので奥まで導入される一方、リンは、質量が大きいので、第２層間絶縁膜７中にドープされた状態となる。【選択図】図４
2008124180.tif 000002
【特許請求の範囲】
【請求項１】
多結晶シリコン膜からなる能動層、ゲート絶縁層およびゲート電極を備えた薄膜トランジスタと、該薄膜トランジスタの上層側に形成された絶縁膜とを有する半導体装置の製造方法において、
前記絶縁膜の少なくとも一部を構成するシリコン窒化膜を形成した後、原料ガスから発生させたイオンを質量分離せずに電界加速して導入するイオンシャワードーピング法により、前記シリコン窒化膜を介して水素イオンを導入するイオンシャワードーピング工程を有することを特徴とする半導体装置の製造方法。
【請求項２】
前記イオンシャワードーピング工程では、前記シリコン窒化膜を介して水素イオンを導入すると同時に当該シリコン窒化膜にリンイオンを導入することを特徴とする請求項１に記載の半導体装置の製造方法。
【請求項３】
前記シリコン窒化膜と前記多結晶シリコン膜との層間にはシリコン酸化膜が介在していることを特徴とする請求項１または２に記載の半導体装置の製造方法。
【請求項４】
前記薄膜トランジスタは、前記多結晶シリコン膜、前記ゲート絶縁層および前記ゲート電極を下層側から上層側に向かって順に備え、
前記絶縁膜を形成するにあたっては、
前記ゲート電極の上層側にシリコン酸化膜からなる第１絶縁膜を形成する第１絶縁膜形成工程と、
前記第１絶縁膜の上層に当該第１絶縁膜のコンタクトホールを介して前記薄膜トランジスタのソース領域に電気的に接続されたソース電極を形成した後、当該ソース電極の上層側に少なくとも前記シリコン窒化膜を含む第２絶縁膜を形成する第２絶縁膜形成工程と、
を行うことを特徴とする請求項１乃至３の何れか一項に記載の半導体装置の製造方法。
【請求項５】
請求項１乃至４の何れか一項に記載の半導体装置の製造方法を備えた電気光学装置の製造方法であって、
前記半導体装置として、画素領域の各々に画素電極を備えた素子基板を製造することを特徴とする電気光学装置の製造方法。
【請求項６】
多結晶シリコン膜からなる能動層、ゲート絶縁層およびゲート電極を備えた薄膜トランジスタと、該薄膜トランジスタの上層側に形成された絶縁膜とを有する半導体装置において、
前記絶縁膜は少なくともシリコン窒化膜を含み、当該シリコン窒化膜にはリンがドープされ、前記多結晶シリコン膜には水素がドープされていることを特徴とする半導体装置。
【請求項７】
請求項６に記載の半導体装置を備えた電気光学装置であって、
前記半導体装置は、画素領域の各々に画素電極を備えた素子基板であることを特徴とする電気光学装置。
【発明の詳細な説明】
【技術分野】
【０００１】
本発明は、薄膜トランジスタを備えた半導体装置の製造方法、電気光学装置の製造方法、半導体装置、および電気光学装置に関するものである。
【背景技術】
【０００２】
アクティブマトリクス型液晶装置や有機エレクトロルミネッセンス装置などの電気光学装置に用いられる素子基板は、複数の薄膜トランジスタが形成された半導体装置として構成されている。かかる素子基板において、薄膜トランジスタの能動層を多結晶シリコン膜で構成した場合には、多結晶シリコン膜中に多数の結晶粒界が存在し、かかる結晶粒界にはダングリングボンドに起因する欠陥が存在するため、抵抗が高い、あるいは閾値電圧が高いなどの欠点がある。
【０００３】
そこで、水素プラズマの照射、水素イオンを多量に含むシリコン窒化膜からの水素拡散、あるいは原料ガスから発生させたイオンを質量分離系を介して導入するイオン注入（イオンインプランテーション）といった方法により、多結晶シリコン膜に水素イオンを導入してダングリングボンドを終端化することが提案されている（例えば、特許文献１、２参照）。
【特許文献１】特開平７−２７３３４７号公報
【特許文献２】特開平９−２０５２０８号公報
【発明の開示】
【発明が解決しようとする課題】
【０００４】
しかしながら、水素プラズマの照射やイオン注入では、広い領域にわたって形成された多結晶シリコン膜に十分な水素を導入しようとすると、プロセス時間が長いため、生産性が低いという問題点がある。また、水素イオンを多量に含むシリコン窒化膜から水素を拡散させる構成では、水素イオンを多量に含むシリコン窒化膜は膜密度が低いため、形成したシリコン窒化膜については耐水性保護膜などとして利用することもできず、無駄になるという問題点がある。
【０００５】
ここに本願発明者は、原料ガスから発生させたイオンを質量分離せずに電界加速して導入するイオンシャワードーピング法により、多結晶シリコン膜に水素イオンを導入することを提案するものである。かかるイオンシャワードーピング法によれば、大径のイオンビームを形成できるので、広い領域にわたって形成された多結晶シリコン膜に十分な水素を導入する場合でも、プロセス時間が短く済み、生産性が高い。
【０００６】
しかしながら、イオンシャワードーピング法では、イオンを質量分離せずに導入するため、例えば、リンイオンなどといったＮ型の不純物イオンが多結晶シリコン膜に導入されるおそれがあり、かかる不純物イオンの予期せぬ導入は薄膜トランジシタの電気的特性をばらつかせるなどの原因となってしまう。
【０００７】
以上の問題点に鑑みて、本発明の課題は、多結晶シリコン膜に水素イオンを導入する際のスループットを向上でき、かつ、多結晶シリコン膜への余計な不純物イオンの導入を防止することのできる半導体装置の製造方法、電気光学装置の製造方法、半導体装置、および電気光学装置を提供することにある。
【０００８】
また、本発明の課題は、多結晶シリコン膜に水素イオンを導入する工程を利用して耐水性を向上することのできる半導体装置の製造方法、電気光学装置の製造方法、半導体装置、および電気光学装置を提供することにある。
【課題を解決するための手段】
【０００９】
上記課題を解決するために、本発明では、多結晶シリコン膜からなる能動層、ゲート絶縁層およびゲート電極を備えた薄膜トランジスタと、該薄膜トランジスタの上層側に形成された絶縁膜とを有する半導体装置の製造方法において、前記絶縁膜の少なくとも一部を構成するシリコン窒化膜を形成した後、原料ガスから発生させたイオンを質量分離せずに電界加速して導入するイオンシャワードーピング法により、前記シリコン窒化膜を介して水素イオンを導入するイオンシャワードーピング工程を有することを特徴とする。
【００１０】
本発明では、多結晶シリコン膜からなる能動層を備えた薄膜トランジスタを形成した後、水素イオンを導入するため、多結晶シリコン膜に存在するダングリングボンドを終端化できるので、薄膜トランジスタの電気特性を向上することができる。また、水素イオンを導入するにあたって、イオンシャワードーピング法を採用したため、広い領域にわたって形成された多結晶シリコン膜に水素イオンを効率よく導入することができるので、スループットを向上することができる。ここで、イオンシャワードーピング法では、原料ガスから発生させたイオンを質量分離せずに電界加速して導入するため、水素イオン以外のイオンも導入されてしまうが、本発明では、イオンシャワードーピング工程を行う際、シリコン窒化膜を介して水素イオンを導入するので、質量の大きなイオンはシリコン窒化膜内で止まり、多結晶シリコン膜まで到達しない。それ故、余計なイオンが多結晶シリコン膜に導入されないので、薄膜トランジスタの電気特性が低下することがない。
【００１１】
本発明において、前記イオンシャワードーピング工程では、前記シリコン窒化膜を介して水素イオンを導入すると同時に当該シリコン窒化膜にリンイオンを導入することが好ましい。
【００１２】
このような方法を採用した場合、多結晶シリコン膜からなる能動層、ゲート絶縁層およびゲート電極を備えた薄膜トランジスタと、該薄膜トランジスタの上層側に形成された絶縁膜とを有する半導体装置において、前記絶縁膜は少なくともシリコン窒化膜を含み、当該シリコン窒化膜にはリンがドープされ、前記多結晶シリコン膜には水素がドープされている構成となる。すなわち、イオンシャワードーピング工程において、質量の大きなリンイオンは、シリコン窒化膜で止まり、シリコン窒化膜にリンがドープされた状態となる。かかるシリコン窒化膜は、耐水性などに優れているため、薄膜トランジスタや配線を水分劣化より保護することができるので、半導体装置の信頼性を向上することができる。
【００１３】
本発明において、前記シリコン窒化膜と前記多結晶シリコン膜との層間にはシリコン酸化膜が介在していることが好ましい。このように構成すると、イオンシャワードーピング工程で導入された水素イオンは、まず、シリコン酸化膜にスムーズに導入された後、多結晶シリコン膜に導入されるので、大量の水素を多結晶シリコン膜に効率よく導入することができる。
【００１４】
本発明において、前記薄膜トランジスタは、前記多結晶シリコン膜、前記ゲート絶縁層および前記ゲート電極を下層側から上層側に向かって順に備え、前記絶縁膜を形成するにあたっては、前記ゲート電極の上層側にシリコン酸化膜からなる第１絶縁膜を形成する第１絶縁膜形成工程と、前記第１絶縁膜の上層に当該第１絶縁膜のコンタクトホールを介して前記薄膜トランジスタのソース領域に電気的に接続されたソース電極を形成した後、当該ソース電極の上層側に少なくとも前記シリコン窒化膜を含む第２絶縁膜を形成する第２絶縁膜形成工程とを行う方法を採用することができる。このように構成すると、シリコン窒化膜を含む第２絶縁膜の下層側にソース電極などの配線が位置するので、これらの配線を水分劣化から防止することができる。
【００１５】
本発明に係る半導体装置の製造方法は、電気光学装置の製造方法に適用することができ、この場合、前記半導体装置として、画素領域の各々に画素電極を備えた素子基板を製造する。このような電気光学装置としては、液晶装置や有機エレクトロルミネッセンス装置を挙げることができる。また、本発明を適用した電気光学装置は、携帯電話機あるいはモバイルコンピュータなどの電子機器の表示部などとして用いられる。
【発明を実施するための最良の形態】
【００１６】
以下、本発明の実施の形態として、本発明を電気光学装置の素子基板（半導体装置）に適用した例を説明する。なお、以下の説明で参照する図においては、各層や各部材を図面上で認識可能な程度の大きさとするため、各層や各部材毎に縮尺を異ならしめてある。
【００１７】
（全体構成）
図１（ａ）、（ｂ）は各々、本発明を適用した電気光学装置をその上に形成された各構成要素と共に対向基板の側から見た平面図、およびそのＨ−Ｈ′断面図である。
【００１８】
図１（ａ）、（ｂ）において、本形態の電気光学装置１００は、透過型のアクティブマトリクス型液晶装置であり、素子基板１０の上には、シール材１０７が対向基板２０の縁に沿うように設けられている。シール材１０７の外側の領域には、データ線駆動回路１０１（周辺回路）および実装端子１０２（信号入力端子）が素子基板１０の一辺に沿って設けられており、この一辺に隣接する２辺に沿っては、走査線駆動回路１０４（周辺回路）が形成されている。素子基板１０の残る一辺には、画像表示領域１０ａの両側に設けられた走査線駆動回路１０４間をつなぐための複数の配線１０５が設けられており、さらに、額縁１０８の下などを利用して、プリチャージ回路や検査回路などの周辺回路が設けられることもある。対向基板２０のコーナー部の少なくとも１箇所においては、素子基板１０と対向基板２０との間で電気的導通をとるための上下導通材１０６が形成されている。対向基板２０は、シール材１０７とほぼ同じ輪郭を備えており、このシール材１０７によって対向基板２０が素子基板１０に固着されている。また、対向基板２０と素子基板１０との間のうち、シール材１０７で囲まれた領域内に液晶５０が保持される。シール材１０７は、光硬化樹脂や熱硬化性樹脂などからなる接着剤であり、両基板間の距離を所定値とするためのグラスファイバー、あるいはガラスビーズ等のギャップ材が配合されている。
【００１９】
詳しくは後述するが、素子基板１０には、画素電極９aがマトリクス状に形成されている。これに対して、対向基板２０には、シール材１０７の内側領域に遮光性材料からなる額縁１０８が形成され、その内側が画像表示領域１０ａとされている。また、対向基板２０では、素子基板１０の画素電極９ａの縦横の境界領域と対向する領域にブラックマトリクス、あるいはブラックストライプなどと称せられる遮光膜２３が形成され、その上層側には、ＩＴＯ膜からなる対向電極２１が形成されている。
【００２０】
このように形成した電気光学装置１００は、後述するモバイルコンピュータ、携帯電話機、液晶テレビなどといった電子機器のカラー表示装置として用いることができ、この場合、対向基板２０には、カラーフィルタ（図示せず）や保護膜が形成される。また、対向基板２０および素子基板１０の光入射側の面あるいは光出射側には、使用する液晶５０の種類、すなわち、ＴＮ（ツイステッドネマティック）モード、ＳＴＮ（スーパーＴＮ）モード等々の動作モードや、ノーマリホワイトモード／ノーマリブラックモードの別に応じて、偏光フィルム、位相差フィルム、偏光板などが所定の向きに配置される。電気光学装置１００は、透過型に限らず、反射型および半透過反射型として構成される場合があり、この場合、例えば、素子基板１０には光反射層が形成される。電気光学装置１００は、投射型表示装置（液晶プロジェクタ）において、ＲＧＢ用のライトバルブとして用いることができる。この場合、ＲＧＢ用の各電気光学装置１００の各々には、ＲＧＢ色分解用のダイクロイックミラーを介して分解された各色の光が投射光として各々入射されることになるので、カラーフィルタは形成されない。また、対向基板２０に対して、各画素に対応するようにマイクロレンズを形成すれば、入射光の画素電極９ａに対する集光効率を高めることができるので、明るい表示を行うことができる。さらにまた、対向基板２０に何層もの屈折率の異なる干渉層を積層することにより、光の干渉作用を利用して、ＲＧＢ色をつくり出すダイクロイックフィルタを形成してもよい。このダイクロイックフィルタ付きの対向基板によれば、より明るいカラー表示を行うことができる。
【００２１】
（電気光学装置１００の詳細な構成）
図２〜図４を参照して、本発明を適用した電気光学装置１００に用いた素子基板の電気的な構成を説明する。図２（ａ）、（ｂ）は各々、本発明を適用した電気光学装置１００に用いた素子基板１０の画像表示領域１０ａの電気的な構成を示す等価回路図、および周辺回路に構成したインバータ回路の等価回路図である。図３（ａ）、（ｂ）は各々、本発明を適用した電気光学装置１００に用いた素子基板１０において相隣接する画素の平面図、およびそのＡ−Ａ′線に相当する位置で電気光学装置１００を切断したときの断面図である。図４（ａ）、（ｂ）は各々、本発明を適用した電気光学装置１００に用いた素子基板１０に形成したインバータ回路の平面図、およびそのＢ−Ｂ′線に相当する位置で素子基板１０を切断したときの断面図である。
【００２２】
図２（ａ）に示すように、電気光学装置１００の画像表示領域１０ａには複数の画素１００ａがマトリクス状に形成されている。複数の画素１００ａの各々には、画素電極９ａ、および画素電極９ａを制御するための画素スイッチング用の薄膜トランジスタ３０が形成されており、画像信号を線順次で供給するデータ線６ａが薄膜トランジスタ３０のソースに電気的に接続されている。薄膜トランジスタ３０のゲートには走査線３ａが電気的に接続されており、所定のタイミングで、走査線３ａに走査信号を線順次で印加するように構成されている。画素電極９ａは、薄膜トランジスタ３０のドレインに電気的に接続されており、薄膜トランジスタ３０を一定期間だけそのオン状態とすることにより、データ線６ａから供給される画像信号を各画素に所定のタイミングで書き込む。このようにして画素電極９ａを介して液晶に書き込まれた所定レベルの画素信号は、対向基板２０に形成された対向電極２１（図１（ｂ）参照）との間で一定期間保持される。ここで、保持された画素信号がリークするのを防ぐことを目的に、画素電極９ａと対向電極との間に形成される液晶容量と並列に保持容量６０（キャパシタ）を付加することがある。この保持容量６０によって、画素電極９ａの電圧は、例えば、ソース電圧が印加された時間よりも３桁も長い時間だけ保持される。これにより、電荷の保持特性は改善され、コントラスト比の高い表示を行うことのできる電気光学装置１００が実現できる。なお、保持容量６０を形成する方法としては、容量を形成するための配線である容量線３ｂとの間に形成する場合、あるいは前段の走査線３ａとの間に形成する場合もいずれであってもよい。
【００２３】
図３（ａ）に示すように、素子基板１０上には、マトリクス状に複数の透明な画素電極９ａ（点線で囲まれた領域）が各画素毎に形成され、画素電極９ａの縦横の境界領域に沿ってデータ線６ａ（一点鎖線で示す）、走査線３ａ（実線で示す）、および容量線３ｂ（実線で示す）が形成されている。図３（ｂ）に示すように、素子基板１０の基体は、石英基板や耐熱性ガラス板などの透明基板１０ｂからなり、対向基板２０の基体は、石英基板や耐熱性ガラス板などの透明基板２０ｂからなる。素子基板１０には画素電極９ａが形成されており、その上側には、ラビング処理等の所定の配向処理が施されたポリイミド膜などからなる配向膜１６が形成されている。画素電極９ａは、たとえばＩＴＯ（Indium Tin Oxide）膜等の透明な導電性膜からなる。配向膜１６は、たとえばポリイミド膜などの有機膜に対してラビング処理を行うことにより形成される。なお、対向基板２０において、対向電極２１の上層側にも、ポリイミド膜からなる配向膜２２が形成され、この配向膜２２も、ポリイミド膜に対してラビング処理が施された膜である。
【００２４】
素子基板１０には、透明基板１０ｂの表面に、シリコン酸化膜やシリコン窒化膜などからなる下地保護膜１２が形成されているとともに、その表面側において、各画素電極９ａに隣接する位置に薄膜トランジスタ３０が形成されている。図３（ａ）、（ｂ）に示すように、薄膜トランジスタ３０は、島状の多結晶シリコン膜１ａに対して、チャネル形成領域１ａ′、低濃度ソース領域１ｂ、高濃度ソース領域１ｄ、低濃度ドレイン領域１ｃ、および高濃度ドレイン領域１ｅが形成されたＬＤＤ（Lightly Doped Drain）構造を備えており、チャネル形成領域１ａ′に対しては、シリコン酸化膜からなるゲート絶縁層２を介して、走査線３ａの一部がゲート電極として対向している。
【００２５】
本形態において、多結晶シリコン膜１ａは、素子基板１０に対してアモルファスシリコン膜を形成した後、レーザアニールやランプアニールなどにより多結晶化された多結晶シリコン膜である。低濃度ソース領域１ｂおよび低濃度ドレイン領域１ｃは、走査線３ａをマスクとして、例えば、約０．１×１０13／ｃｍ2〜約１０×１０13／ｃｍ2のドーズ量で低濃度Ｎ型の不純物イオン（リンイオン）を自己整合的に導入することにより形成された半導体領域であり、高濃度ソース領域１ｄおよび高濃度ドレイン領域１ｅは、レジストマスクを用いて、約０．１×１０15／ｃｍ2〜約１０×１０15／ｃｍ2のドーズ量で高濃度Ｎ型の不純物イオン（リンイオン）を導入することにより形成された半導体領域である。
【００２６】
薄膜トランジスタ３０の上層側には、シリコン酸化膜からなる第１層間絶縁膜４（第１絶縁膜）、シリコン窒化膜からなるパッシベーション膜としての第２層間絶縁膜７（第２絶縁膜）、および感光性樹脂からなる平坦化層８がこの順に形成されている。第１層間絶縁膜４と第２層間絶縁膜７との層間にはデータ線６ａおよびドレイン電極６ｂが形成され、こデータ線６ａは、第１層間絶縁膜４およびゲート絶縁層２を貫通するコンタクトホール４ａを介して高濃度ソース領域１ｄに電気的に接続している。平坦化膜８の表面にはＩＴＯ膜からなる画素電極９ａが形成されている。画素電極９ａは、平坦化膜８および第２層間絶縁膜７に形成されたコンタクトホール７ａを介してドレイン電極６ｂに電気的に接続し、ドレイン電極６ｂは、第１層間絶縁膜４およびゲート絶縁層２に形成されたコンタクトホール４ｂを介して高濃度ドレイン領域１eに電気的に接続している。画素電極９ａの表面側にはポリイミド膜からなる配向膜１６が形成されている。
【００２７】
また、高濃度ドレイン領域１ｅからの延設部分１ｆ（下電極）に対しては、ゲート絶縁層２と同時形成された誘電体膜を介して、走査線３ａと同層の容量線３ｂが上電極として対向することにより、保持容量６０が構成されている。
【００２８】
このように構成した素子基板１０と対向基板２０とは、画素電極９ａと対向電極２１とが対面するように配置され、かつ、これらの基板間には、前記のシール材１０７（図１（ａ）、（ｂ）参照）により囲まれた空間内に電気光学物質としての液晶５０が封入され、保持されている。液晶５０は、画素電極９ａからの電界が印加されていない状態で配向膜により所定の配向状態をとる。液晶５０は、例えば一種または数種のネマティック液晶を混合したものなどからなる。
【００２９】
（周辺回路の構成）
再び図１（ａ）において、本形態の電気光学装置１００では、素子基板１０の表面側のうち、画像表示領域１０ａの周辺領域を利用してデータ線駆動回路１０１および走査線駆動回路１０４などの周辺回路が形成されている。このようなデータ線駆動回路１０１および走査線駆動回路１０４は、図２（ｂ）に示すように、Ｎチャネル型の薄膜トランジスタ８０とＰチャネル型の薄膜トランジスタ９０とを用いたインバータ回路などを備えており、このような周辺回路の構成を図４（ａ）、（ｂ）を参照して簡単に説明する。
【００３０】
図４（ａ）、（ｂ）において、周辺回路を構成する薄膜トランジスタは、Ｎチャネル型の薄膜トランジスタ８０とＰチャネル型の薄膜トランジスタ９０とからなる相補型薄膜トランジスタとして構成されている。このような薄膜トランジスタ８０、９０は、画素スイッチング用の薄膜トランジスタ３０の製造工程の一部を利用して形成されたものであり、薄膜トランジスタ８０、９０を構成する多結晶シリコン膜１ｈ、１ｍは、薄膜トランジスタ３０を構成する多結晶シリコン膜１ａと同時形成された多結晶シリコン膜である。
【００３１】
Ｐチャネル型の薄膜トランジスタ９０は、チャネル形成領域１ｍ′の両側にＰ型の高濃度ソース領域１ｐおよび高濃度ドレイン領域１ｎを備えており、高濃度ソース領域１ｐおよび高濃度ドレイン領域１ｎは、ゲート電極３ｅをマスクにして、約０．１×１０15／ｃｍ2〜約１０×１０15／ｃｍ2のドーズ量で高濃度Ｐ型の不純物イオン（ボロンイオン）が導入された半導体領域である。薄膜トランジスタ９０でも、薄膜トランジスタ３０と同様、チャネル形成領域１ｍ′には、シリコン酸化膜からなるゲート絶縁層２を介してゲート電極３ｅが対向している。
【００３２】
Ｎチャネル型の薄膜トランジスタ８０は、チャネル形成領域１ｈ′の両側にＮ型の高濃度ソース領域１ｉおよび高濃度ドレイン領域１ｊを備えている。ここで、薄膜トランジスタ８０は、薄膜トランジスタ３０と同様、ＬＤＤ構造を有しており、チャネル形成領域１ｈ′と高濃度ソース領域１ｉの間、およびチャネル形成領域１ｈ′と高濃度ドレイン領域１ｊとの間にＮ型の低濃度ソース領域１ｋおよび低濃度ドイレン領域１ｌを備えている。薄膜トランジスタ８０でも、薄膜トランジスタ３０と同様、チャネル形成領域１ｈ′には、シリコン酸化膜からなるゲート絶縁層２を介してゲート電極３ｅが対向している。
【００３３】
薄膜トランジスタ８０、９０の上層側にも、薄膜トランジスタ３０の上層側と同様、シリコン酸化膜からなる第１層間絶縁膜４（第１絶縁膜）、シリコン窒化膜からなるパッシベーション膜としての第２層間絶縁膜７（第２絶縁膜）、および感光性樹脂からなる平坦化層８がこの順に形成されている。
【００３４】
このように構成した薄膜トランジスタ８０、９０では、定電位線６ｅ、６ｇが第１層間絶縁膜４およびゲート絶縁層２を貫通するコンタクトホール４ｅ、４ｇを介して、多結晶シリコン膜１ｈ、１ｍの高濃度ソース領域１ｉ、１ｐに電気的に接続されている。出力配線６ｆは、第１層間絶縁膜４およびゲート絶縁層２を貫通するコンタクトホール４ｆ、４ｋを介して多結晶シリコン膜１ｈ、１ｍの高濃度ドレイン領域１ｊ、１ｎに電気的にそれぞれ接続されている。入力配線６ｈは、第１層間絶縁膜４を貫通するコンタクトホール４ｈを介して共通のゲート電極３ｅに接続されている。
【００３５】
（多結晶シリコン膜および層間絶縁膜の詳細構成）
図３（ｂ）および図４（ｂ）を参照して説明した薄膜トランジスタ３０、８０、９０において、能動層を構成する多結晶シリコン膜１ａ、１ｈ、１ｍ、第１層間絶縁膜４、および多結晶シリコン膜１ａ、１ｈ、１ｍと第１層間絶縁膜４との界面には、後述するイオンシャワードーピング工程により、水素イオンが導入されている。このため、多結晶シリコン膜１ａ、１ｈ、１ｍのダングリングボンドが終端化されている。
【００３６】
また、第２層間絶縁膜７はシリコン窒化膜からなるため、多結晶シリコン膜１ａ、１ｈ、１ｍ、および第１層間絶縁膜４にドープされている水素イオンが脱離しにくい状態にある。また、第２層間絶縁膜７は、シリコン窒化膜からなるため、耐水性が高い。
【００３７】
さらに、本形態において、シリコン窒化膜からなる第２層間絶縁膜７には、後述するイオンシャワードーピング工程により、リンイオンが導入されている。このため、第２層間絶縁膜７は耐水性が高く、出力配線６ｆ、入力配線６ｈ、定電位線６ｅ、６ｇ、データ線６ａ、薄膜トランジスタ３０、８０、９０の水分劣化を防止することができるので、素子基板１０および電気光学装置１００の信頼性が高い。
【００３８】
（素子基板１０および電気光学装置１００の製造方法）
図５、図６および図７を参照して、本形態の電気光学装置１００の製造方法のうち、素子基板１０を製造する工程の要部を説明する。図５（ａ）〜（ｅ）および図６（ａ）〜（ｄ）は、素子基板１０の製造工程を示す工程断面図であり、図４（ｂ）と同様、図４（ａ）のＢ−Ｂ′線で示す位置での断面図に相当する。図７（ａ）、（ｂ）は、後述するイオンシャワードーピング工程後における水素イオン、およびリンイオンの深さ方向の分布を示すグラフである。なお、以下の説明では、周辺回路の薄膜トランジスタ８０、９０の製造工程を中心に説明するが、図３（ｂ）に示す薄膜トランジスタ３０の方法についても併せて説明する。
【００３９】
まず、図５（ａ）に示すように、超音波洗浄等により清浄化したガラス製等の透明基板１０ｂを準備した後、基板温度が１５０〜４５０℃の温度条件下で、プラズマＣＶＤ法などの方法により、透明基板１０ｂの全面にシリコン酸化膜からなる下地保護膜１２を形成する。
【００４０】
次に、基板温度が１５０〜４５０℃の温度条件下で、透明基板１０ｂの全面に、非晶質のシリコン膜１をプラズマＣＶＤ法により、例えば、４０〜５０ｎｍの厚さに形成した後、レーザアニール法や急速加熱法などにより、シリコン膜１を多結晶化させる。次に、フォトリソグラフィ技術を用いてシリコン膜１をパターニングし、図５（ｂ）に示すように、島状の多結晶シリコン膜１ｍ、１ｈを形成する。その際、図３（ｂ）に示す多結晶シリコン膜１ａも形成する。
【００４１】
次に、図５（ｃ）に示すように、ＣＶＤ法などを用いて、多結晶シリコン膜１ｍ、１ｈの表面に、厚さが例えば７５ｎｍのシリコン酸化膜からなるゲート絶縁層２を形成する。なお、図示を省略するが、この工程の後、図３（ｂ）に示す多結晶シリコン膜１ａの延設部分１ｆに不純物イオンを打ち込んで、容量線３ｂとの間に保持容量６０を構成するための下電極を形成しておく。
【００４２】
次に、透明基板１０ｂの表面全体にモリブデン膜、アルミニウム膜、チタン膜、タングステン膜、タンタル膜、あるいはそれらの積層膜などの金属膜を形成した後、フォトリソグラフィ技術を用いてパターニングし、図５（ｄ）に示すように、ゲート電極３ｅを形成する。その際、図３（ｂ）に示す走査線３ａおよび容量線３ｂを形成する。その結果、保持容量６０が形成される。
【００４３】
次に、図５（ｅ）に示すように、多結晶シリコン膜１ｈ、１ｍに不純物を導入して各ソース領域および各ドレイン領域を形成し、薄膜トランジスタ８０、９０を形成する。それには、まず、薄膜トランジスタ９０の形成予定領域をレジストマスクで覆った状態で、ゲート電極３ｅをマスクにして多結晶シリコン膜１ｈに低濃度Ｎ型の不純物イオンを導入し、ゲート電極３ｅに対して自己整合的に低濃度ソース領域１ｋおよび低濃度ドレイン領域１ｌを形成する。同様な方法で、図３（ｂ）に示す多結晶シリコン膜１ａに低濃度ソース領域１ｂおよび低濃度ドレイン領域１ｃを形成する。次に、薄膜トランジスタ９０の形成予定領域をレジストマスクで覆うとともに、このレジストマスクにより、薄膜トランジスタ８０のゲート電極３ｅを広めに覆った状態で、多結晶シリコン膜１ｈに高濃度Ｎ型の不純物イオンを導入し、高濃度ソース領域１ｉおよび高濃度ドレイン領域１ｊを形成する。同様な方法で、図３（ｂ）に示す多結晶シリコン膜１ａに高濃度ソース領域１ｄおよび高濃度ドレイン領域１ｅを形成する。次に、薄膜トランジスタ３０、８０の形成予定領域をレジストマスクで覆った状態で、ゲート電極３ｅをマスクにして多結晶シリコン膜１ｍに高濃度Ｐ型の不純物イオンを導入し、ゲート電極３ｅに対して自己整合的に高濃度ソース領域１ｐおよび高濃度ドレイン領域１ｎを形成する。このようにして、薄膜トランジスタ８０、９０を形成するとともに、図３（ｂ）に示す薄膜トランジスタ３０も形成する。なお、以上の不純物導入工程の順序は入れ換えてもよい。また、不純物を導入した後、素子基板１０を加熱して、導入した不純物を活性化させる。
【００４４】
次に、図６（ａ）に示すように、第１層間絶縁膜形成工程（第１絶縁膜形成工程）において、ＣＶＤ法などを用いて、薄膜トランジスタ３０、８０、９０の上層側に、厚さが例えば８００ｎｍのシリコン酸化膜からなる第１層間絶縁膜４を形成する。
【００４５】
次に、図６（ｂ）に示すように、コンタクトホール形成工程において、第１層間絶縁膜４にコンタクトホール４ｅ、４ｆ、４ｇを形成する。また、図３（ｂ）に示すコンタクトホール４ａ、４ｂも形成する。次に、モリブデン膜、アルミニウム膜、チタン膜、タングステン膜、タンタル膜、あるいはそれらの積層膜などの金属膜を形成した後、フォトリソグラフィ技術を用いて金属膜をパターニングし、定電位線６ｅ、６ｇ、共通入力線６ｈおよび共通出力線６ｆを形成する。また、図３（ｂ）に示すデータ線６ａおよびドレイン電極６ｂを形成する。
【００４６】
次に、図６（ｃ）に示す第２層間絶縁膜形成工程（第２絶縁膜形成工程）において、ＣＶＤ法などにより、厚さが例えば２００ｎｍのシリコン窒化膜からなる第２層間絶縁膜７を形成する。
【００４７】
次に、図６（ｄ）に示すイオンシャワードーピング工程において、シリコン窒化膜からなる第２層間絶縁膜７を介して水素イオンを導入する。その際、シリコン窒化膜からなる第２層間絶縁膜７にリンイオンを導入する。
【００４８】
具体的には、チャンバ内に水素ガス（Ｈ2）とホスフィン（ＰＨ3）との混合ガスなどの原料ガスを導入し、高周波放電により、原料ガスをイオン化してＨ+、Ｐ+、Ｈ2+などのイオンを発生させるとともに、各電極に印加された加速電圧によってイオンを電界加速させて素子基板１０に照射する。その際、質量分離を行わない。その結果、第２層間絶縁膜７に対して、水素イオンおよびリンイオンが導入される。
【００４９】
ここで、第２層間絶縁膜７はシリコン窒化膜から構成されているので、各イオンは通過しにくい傾向にあるが、水素イオンは質量が小さいため、図７（ａ）に示すように、大部分がシリコン窒化膜からなる第２層間絶縁膜７を通過して、シリコン酸化膜からなる第１層間絶縁膜４とゲート絶縁層２との界面近くにピークが位置するように、導入される。その結果、水素イオンは、ゲート絶縁層２、ゲート絶縁層２と多結晶シリコン膜１ａ、１ｈ、１ｍとの界面、さらには、多結晶シリコン膜１ａ、１ｈ、１ｍの内部にまで到達する。従って、多結晶シリコン膜１ａ、１ｈ、１ｍに存在していたダングリングボンドが水素イオンにより終端化される。
【００５０】
これに対して、リンイオンは、質量が大きいため、図７（ｂ）に示すように、大部分がシリコン窒化膜からなる第２層間絶縁膜７に止まり、第２層間絶縁膜７にドープされた状態となる。
【００５１】
次に、必要に応じて素子基板１０に加熱処理を行い、イオンシャワードーピング工程で導入したイオンを拡散させた後、図３（ｂ）に示すように、フォトリソグラフィ技術を用いて第２層間絶縁膜７にコンタクトホール７ａの下穴を形成した後、感光性樹脂により、コンタクトホール７ａの上穴を備えた平坦化膜８を形成する。あるいは、感光性樹脂により、コンタクトホール７ａの上穴を備えた平坦化膜８を形成した後、第２層間絶縁膜７にコンタクトホール７ａの下穴を形成する。
【００５２】
次に、図３（ａ）に示す画素電極９ａおよび配向膜１６を順次、形成する。その結果、素子基板１０が完成する。
【００５３】
（本形態の主な効果）
以上説明したように、本形態では、能動層に多結晶シリコン膜１ａ、１ｈ、１ｍを備えた薄膜トランジスタ３０、８０、９０を形成した後、水素イオンを導入するため、多結晶シリコン膜１ａ、１ｈ、１ｍに存在するダングリングボンドを終端化できるので、薄膜トランジスタ３０、８０、９０の電気特性を向上することができる。また、水素イオンを導入するにあたって、イオンシャワードーピング法を採用したため、広い領域にわたって形成された多結晶シリコン膜１ａ、１ｈ、１ｍに水素イオンを効率よく導入することができるので、スループットを向上することができる。
【００５４】
ここで、イオンシャワードーピング法では、原料ガスから発生させたイオンを質量分離せずに電界加速して導入するため、水素イオン以外のイオンも導入されるが、本形態では、シリコン窒化膜（第２層間絶縁膜７）を介して水素イオンを導入するので、質量の大きなイオンは第２層間絶縁膜７内で止まり、多結晶シリコン膜１ａ、１ｈ、１ｍまで到達しない。それ故、余計なイオンが多結晶シリコン膜１ａ、１ｈ、１ｍに導入されないので、薄膜トランジスタ３０、８０、９０の電気特性が低下することがない。
【００５５】
また、第２層間絶縁膜７と多結晶シリコン膜膜１ａ、１ｈ、１ｍとの層間にはシリコン酸化膜（第１層間絶縁膜４およびゲート絶縁層２）が介在しているため、イオンシャワードーピング工程で導入された水素イオンは、まず、シリコン酸化膜にスムーズに導入された後、多結晶シリコン膜１ａ、１ｈ、１ｍに導入されるので、大量の水素を多結晶シリコン膜１ａ、１ｈ、１ｍに効率よく導入することができる。
【００５６】
また、本形態では、イオンシャワードーピング工程において、シリコン窒化膜（第２層間絶縁膜７）を介して水素イオンを導入すると同時に第２層間絶縁膜７にリンイオンを導入する。すなわち、イオンシャワードーピング工程において、質量の大きなリンイオンは、第２層間絶縁膜７で止まり、第２層間絶縁膜７にリンがドープされた状態となる。かかる第２層間絶縁膜７は、耐水性などに優れているため、薄膜トランジスタ３０や配線を水分劣化より保護することができるので、素子基板１０および電気光学装置１００の信頼性を向上することができる。
【００５７】
［その他の実施の形態］
上記形態では、半導体装置として、アクティブマトリクス型電気光学装置に用いる素子基板を例に説明したが、液晶以外の電気光学物質を用いた電気光学装置、例えば、有機エレクトロルミネッセンス装置に用いる素子基板、あるいは電気光学装置以外の半導体装置の製造などに本発明を適用してもよい。
【００５８】
［電子機器への搭載例］
次に、上述した実施形態に係る電気光学装置１００を適用した電子機器について説明する。図８（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図８（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図８（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００５９】
なお、電気光学装置１００が適用される電子機器としては、図８に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１００が適用可能である。
【図面の簡単な説明】
【００６０】
【図１】（ａ）、（ｂ）は各々、本発明を適用した電気光学装置をその上に形成された各構成要素と共に対向基板の側から見た平面図、およびそのＨ−Ｈ′断面図である。
【図２】（ａ）、（ｂ）は各々、本発明を適用した電気光学装置に用いた素子基板の画像表示領域の電気的な構成を示す等価回路図、および周辺回路に構成したインバータ回路の等価回路図である。
【図３】（ａ）、（ｂ）は各々、本発明を適用した電気光学装置に用いた素子基板において相隣接する画素の平面図、およびそのＡ−Ａ′線に相当する位置で電気光学装置を切断したときの断面図である。
【図４】（ａ）、（ｂ）は各々、本発明を適用した電気光学装置に用いた素子基板に形成したインバータ回路の平面図、およびそのＢ−Ｂ′線に相当する位置で素子基板を切断したときの断面図である。
【図５】本発明を適用した電気光学装置の製造方法を示す工程断面図である。
【図６】本発明を適用した電気光学装置の製造方法において、図５に示す工程以降の工程断面図である。
【図７】（ａ）、（ｂ）は、本発明を適用した電気光学装置の製造方法において、イオンシャワードーピング工程後における水素イオン、およびリンイオンの深さ方向の分布を示すグラフである。
【図８】本発明に係る電気光学装置を用いた電子機器の説明図である。
【符号の説明】
【００６１】
１ａ、１ｈ、１ｍ・・ 多結晶シリコン膜、２・・ゲート絶縁層、３ａ・・走査線、３ｂ・・容量線、３ｅ・・ゲート電極、４・・第１層間絶縁膜（第１絶縁膜）、６ａ・・データ線、６ｂ・・ドレイン電極、６ｅ・・定電位線、６ｇ・・定電位線、６ｈ・・共通入力線、６ｆ・・共通出力線、７・・第２層間絶縁膜（第２絶縁膜）、９ａ・・画素電極、１０・・素子基板（半導体装置）、３０、８０、９０・・薄膜トランジスタ
【図１】
2008124180.tif 000003
【図２】
2008124180.tif 000004
【図３】
2008124180.tif 000005
【図４】
2008124180.tif 000006
【図５】
2008124180.tif 000007
【図６】
2008124180.tif 000008
【図７】
2008124180.tif 000009
【図８】
2008124180.tif 000010